(57)【要約】【課題】  ロッドや板状体より任意の形状に切削加工する場合の切削加工性に優れ、寸法精度や寸法安定性に優れ、また、簡易な方法でＰＢＩ系樹脂切削粉の再利用をＰＢＩ系樹脂のもつ高強度、耐熱性などの本来の優れた性質を低下させることなく再利用できる。【解決手段】  ＰＢＩ系樹脂材料を加熱圧縮成形して得られるＰＢＩ系樹脂成形用素材であって、ＰＢＩ系樹脂材料の加熱圧縮成形後に、表面層が除去され、また、ＰＢＩ系樹脂材料を加熱圧縮成形する成形工程と、加熱圧縮された成形体を切削加工する切削工程とを備え、上記成形工程後に表面層を除去する表面層除去工程を有する。【選択図】  図２
2006255987.tif 000002
【特許請求の範囲】
【請求項１】
ポリベンゾイミダゾール系樹脂材料を加熱圧縮成形して得られるポリベンゾイミダゾール系樹脂成形用素材であって、
前記加熱圧縮成形後に、表面層が除去されてなることを特徴とするポリベンゾイミダゾール系樹脂成形用素材。
【請求項２】
前記表面層の厚さが４ｍｍをこえる厚さであることを特徴とする請求項１記載のポリベンゾイミダゾール系樹脂成形用素材。
【請求項３】
ポリベンゾイミダゾール系樹脂成形用素材を切削加工して得られるポリベンゾイミダゾール系樹脂成形体であって、前記成形用素材が前記請求項１または請求項２記載のポリベンゾイミダゾール系樹脂成形用素材であることを特徴とするポリベンゾイミダゾール系樹脂成形体。
【請求項４】
ポリベンゾイミダゾール系樹脂材料を加熱圧縮成形する成形工程と、加熱圧縮された成形体を切削加工する切削工程とを備えてなるポリベンゾイミダゾール系樹脂成形体の切削加工方法であって、
前記成形工程後に表面層を除去する表面層除去工程を有することを特徴とするポリベンゾイミダゾール系樹脂成形体の切削加工方法。
【請求項５】
ポリベンゾイミダゾール系樹脂成形体の切削加工により発生する樹脂切削粉の再利用方法であって、
原樹脂成形体の表面層を除去する表面層除去工程と、該表面層が除去された樹脂成形体を切削加工することで得られる切削粉を成形材料として成形する工程とを有することを特徴とするポリベンゾイミダゾール系樹脂切削粉の再利用方法。
【発明の詳細な説明】
【技術分野】
【０００１】
本発明は、ロッドや板状体として提供されるポリベンゾイミダゾール（以下、ＰＢＩと略称する）系樹脂成形用素材、該素材から得られるＰＢＩ系樹脂成形体、ＰＢＩ系樹脂成形体の切削加工方法、該切削加工方法で発生する切削粉の再利用方法に関する。
【背景技術】
【０００２】
ＰＢＩ樹脂は、ポリイミド樹脂とともに有機樹脂の中では耐熱性に優れ、その成形体は４００℃以上の荷重たわみ温度およびガラス転移温度を有し、力学特性もアルミニウムと同等の引張強度を有している。
このＰＢＩ樹脂は、ポリイミド樹脂と同様に成形は困難であり、一般的には加熱圧縮成形でロッドや板状体に圧縮成形された成形用素材を切削加工して最終製品となる場合が多い。
【０００３】
ＰＢＩ系樹脂のロッドや板状体の製造方法としては、成形助剤としてのＰＢＩプレポリマーとＰＢＩ重合体からなる混合物に十分な熱と圧力を与えて成形する方法（特許文献１）、圧縮プレスの圧力条件を段階的に変更する方法（特許文献２）、ＰＢＩ樹脂を実質的に酸素と接触させないで加熱圧縮する方法（特許文献３）等が知られている。
【０００４】
しかしながら、ロッドや板状体より任意の形状に切削加工する場合、ＰＢＩ系樹脂はチッピングが生じやすく、表面を平坦に切削することが困難であるという問題がある。チッピングは切削刃がＰＢＩ系樹脂表面で切削時に跳ね返る現象であり、切削対象物の表面が極めて硬いときに生じ易い現象である。
上述したように、ＰＢＩ樹脂は成形体の表面硬度が高く、表面切削時にチッピングが生じるため寸法安定性に優れた樹脂成形体を得ることが困難であるという問題がある。
【０００５】
また、ＰＢＩ樹脂は樹脂粉末材料の入手が困難であることから、工業的に利用する場合、その価格が極めて高価であり、切削加工で発生する切削加工粉の再利用が必須である。
しかしながら、切削加工粉をバージンの成形材料と同様な条件で成形すると、得られる樹脂成形体はボロボロと砕けて成形することができない。また、ＰＢＩ系樹脂切削粉の再利用方法に関する文献がない。
【特許文献１】米国特許第３，３４０，３２５号公報
【特許文献２】特開平１０−１５６８４７号公報
【特許文献３】国際公開  ＷＯ  ０１／０６６３２９号公報
【発明の開示】
【発明が解決しようとする課題】
【０００６】
本発明はこのような問題に対処するためになされたもので、ロッドや板状体より任意の形状に切削加工する場合の切削加工性に優れた樹脂成形用素材、該素材から得られるＰＢＩ系樹脂成形体、寸法精度や寸法安定性に優れたＰＢＩ系樹脂成形体の切削加工方法、該切削加工方法で発生する切削粉を再利用して、ＰＢＩ系樹脂が有する高耐熱性、耐摩耗性などの本来の優れた性質を低下させることなく再利用する方法の提供を目的とする。
【課題を解決するための手段】
【０００７】
本発明のＰＢＩ系樹脂成形用素材は、ＰＢＩ系樹脂材料を加熱圧縮成形して得られるＰＢＩ系樹脂成形用素材であって、ＰＢＩ系樹脂材料の加熱圧縮成形後に、表面層が除去されてなることを特徴とする。
上記除去される表面層の厚さは４ｍｍをこえる厚さであることを特徴とする。
本発明のＰＢＩ系樹脂成形体の切削加工方法は、ＰＢＩ系樹脂材料を加熱圧縮成形する成形工程と、加熱圧縮された成形体を切削加工する切削工程とを備え、上記成形工程後に表面層を除去する表面層除去工程を有することを特徴とする。
【０００８】
本発明のＰＢＩ系樹脂切削粉の再利用方法は、ＰＢＩ系樹脂成形体の切削加工により発生する樹脂切削粉の再利用方法であって、原樹脂成形体の表面層を除去する表面層除去工程と、該表面層が除去された樹脂成形体を切削加工することで得られる切削粉を成形材料として成形する工程とを有することを特徴とする。
【０００９】
本発明者は、ＰＢＩ系樹脂成形用素材であるロッドや板状体より任意の形状に切削加工する場合、チッピングが生じやすい現象について研究したところ、ＰＢＩ系樹脂成形用素材は、その内部に比較して表面層の硬度が高く、脆いことを見い出した。
ＰＢＩ樹脂は、テトラアミン化合物のジアミン成分と、酸ハロゲン化物またはエステルなどのジカルボン酸誘導体とが縮合反応しアミド結合を形成し、次いで隣接するアミノ基とアミド結合とが再び縮合反応し形成されたイミダゾール環を分子内に有する。ＰＢＩ樹脂を加熱圧縮成形すると、上記縮合反応時の未反応物により、圧縮成形時の熱履歴により、または成形後の経時変化等により、成形体表面に熱劣化、架橋反応等が生じる。その結果、加熱圧縮成形後のＰＢＩ樹脂体表面は硬度が高く、脆いものになりやすいことが考えられた。
また、上記表面層を含んだ切削粉を圧縮成形により再成形した場合、ボロボロと砕けて成形品の形状を保つことができなかった。そこで、上記表面の性質に着目して、予め該表面層を取り除いた切削粉で圧縮成形を行なった結果、耐熱特性および表面硬度については元のＰＢＩ樹脂成形体と同程度の機械的強度を有する成形体が得られた。本発明はこのような知見に基づくものである。
【発明の効果】
【００１０】
本発明のＰＢＩ系樹脂成形用素材は、ＰＢＩ系樹脂材料の加熱圧縮成形後に内部と特性が異なる表面層が除去されているので、切削加工用として寸法安定性に優れるＰＢＩ系樹脂成形体が得られる。
本発明のＰＢＩ系樹脂切削粉の再利用方法は、あらかじめ複雑な前処理を施す必要がなく、成形体の表面層を予め切削除去するだけでいいので簡易である。また、表面層除去した切削粉を圧縮成形するので、ＰＢＩ系樹脂本来の高耐熱性用途に再利用可能である。
また、上記切削粉を原料としてＰＢＩ系樹脂成形体に圧縮成形する際、通常の熱硬化性樹脂原料の場合と基本的に同様の圧縮成形条件で成形可能であるので、新たな成形機の導入や、成形条件の探索、再生品の評価機器の導入を行なう必要がなく、既存の設備や成形条件を活用できる。
【発明を実施するための最良の形態】
【００１１】
ＰＢＩ系樹脂成形体としては、ＰＢＩ樹脂単独の成形体、焼結体、ＰＢＩ樹脂とポリイミド樹脂との混合体などが挙げられる。
ＰＢＩ樹脂は、下記式（１）で表わされる芳香族ＰＢＩ樹脂を好適に使用できる。
【化１】
2006255987.tif 000003
芳香族ＰＢＩ樹脂は、上記式（１）で表される繰り返し単位を有する樹脂であり、Ｒは芳香族環上互いにオルト位置にある一対のアミノ基２個を有する芳香族テトラアミンまたはその誘導体の残基であり、Ｒ’は芳香族ジカルボン酸またはその誘導体の残基である。そのような残基としては、フェニル基、ナフチル基、ジフェニル基、およびこれらがメチレン基、エーテル基、カルボニル基、スルホン基等の連結基で連結されている芳香族基が挙げられる。
【００１２】
好ましい芳香族ＰＢＩ樹脂の具体的な例としては、ポリ-2,2'-(m-フェニレン)-5,5'-ジベンゾイミダゾール、ポリ-2,2'-(ジフェニレン-2'',2''')-5,5'-ジベンゾイミダゾール、ポリ-2,2'-(ジフェニレン-4'',4''')-5,5'-ジベンゾイミダゾール、ポリ-2,2'-(1''、1''、3''-トリメチルインダニレン)-3''、5''-p-フェニレン-5,5'-ジベンゾイミダゾール、2,2'-(m-フェニレン)-5,5'-ジベンゾイミダゾール／2,2'-(1''、1''、3''-トリメチルインダニレン)-3''、5''-p-フェニレン-5,5'-ジベンゾイミダゾール共重合体、2,2'-(m-フェニレン)-5,5'-ジベンゾイミダゾール／2,2'-(ジフェニレン-2'',2''')-5,5'-ジベンゾイミダゾール共重合体、ポリ-2,2'-(フリレン-2'',5'')-5,5'-ジベンゾイミダゾール、ポリ-2,2'-(ナフタレン-1''、6'')-5,5'-ジベンゾイミダゾール、ポリ-2,2'-(ナフタレン-2''、6'')-5,5'-ジベンゾイミダゾール、ポリ-2,2'-アミレン-5,5'-ジベンゾイミダゾール、ポリ-2,2'-オクタメチレン-5,5'-ジベンゾイミダゾール、ポリ-2,2'-（ｍ−フェニレン）−ジイミダゾベンゼン、ポリ-2,2'-シクロヘキセニル-5,5'-ジベンゾイミダゾール、ポリ-2,2'-(m-フェニレン)-5,5'-ジ(ベンゾイミダゾール)エーテル、ポリ-2,2'-(m-フェニレン)-5,5'-ジ(ベンゾイミダゾール)サルファイド、ポリ-2,2'-(m-フェニレン)-5,5'-ジ(ベンゾイミダゾール)スルホン、ポリ-2,2'-(m-フェニレン)-5,5'-ジ(ベンゾイミダゾール)メタン、ポリ-2,2'-(m-フェニレン)-5,5'-ジ(ベンゾイミダゾール)プロパン2,2、ポリ-エチレン-1,2,2,2''-(m-フェニレン)-5,5'-ジ(ベンゾイミダゾール)エチレン-1,2、等が挙げられる。
これらの芳香族ＰＢＩ樹脂のうちより好ましい重合体としては、ポリ-2,2'-(m-フェニレン)-5,5'-ジベンゾイミダゾールが挙げられる。
【００１３】
切削性向上のため、ＰＢＩ樹脂に配合することのできる樹脂としては、ポリイミド樹脂が好ましく、芳香族ポリイミド樹脂が特に好ましい。芳香族ポリイミド樹脂は、下記式（２）で示す繰り返し単位を有する樹脂である。
【００１４】
【化２】
2006255987.tif 000004
ここで、Ｒ1は芳香族テトラカルボン酸またはその誘導体の残基であり、Ｒ2は芳香族ジアミンまたはその誘導体の残基である。そのようなＲ1またはＲ2としては、フェニル基、ナフチル基、ジフェニル基、およびこれらがメチレン基、エーテル基、カルボニル基、スルホン基等の連結基で連結されている芳香族基が挙げられる。Ｒ1およびＲ2は、同一であっても異なっていてもよい。
【００１５】
芳香族テトラカルボン酸またはその誘導体の例としては、ピロメリット酸二無水物、２，２´，３，３´−ビフェニルテトラカルボン酸二無水物、３，３´，４，４´−ビフェニルテトラカルボン酸二無水物、３，３´，４，４´−ベンゾフェノンテトラカルボン酸二無水物、１，２，５，６−ナフタレンテトラカルボン酸二無水物、ビス（２，３−ジカルボキシフェニル）メタン酸二無水物等が挙げられ、これらは単独あるいは混合して用いられる。
芳香族ジアミンまたはその誘導体の例としては、４，４´−ジアミノジフェニルエーテル、３，３´−ジアミノジフェニルスルホン、４，４´−ジアミノジフェニルメタン、メタフェニレンジアミン、パラフェニレンジアミンなどのジアミン類またはジイソシアネート類が挙げられる。
【００１６】
本発明で使用できるＰＢＩ系樹脂には、ポリエーテルエーテルケトン樹脂あるいはフェノール樹脂なども配合できる。ＰＢＩ系樹脂における芳香族ＰＢＩ樹脂の混合割合は３０重量％以上、好ましくは５０重量％以上、最も好ましくは１００重量％である。芳香族ＰＢＩ樹脂単独の場合に、耐熱、耐機械的性質に優れる。なお、芳香族ＰＢＩ樹脂が３０重量％未満では、得られる成形体の耐熱および耐摩耗の効果が低くなる。
また、ＰＢＩ系樹脂には、グラファイトなどの導電性充填材、ガラスなどの補強材、炭素繊維（ＣＦ）、ガラス繊維（ＧＦ）などの繊維状補強材を配合できる。好ましいのは無充填の芳香族ＰＢＩ樹脂である。
【００１７】
ＰＢＩ樹脂材料の加熱圧縮成形は、成形品内部にボイド・密度ムラの発生を抑える方法であれば特に制限はない。好適な加熱圧縮成形の一例として図１に示す方法が挙げられる。図１はＰＢＩ樹脂材料の加熱圧縮成形における温度、圧力条件を示す図である。図１において横軸は時間であり、上のグラフの縦軸は温度であり、下のグラフの縦軸は外部より金型の上型板に加えられる圧力である。
（１）室温以上に予め加熱された金型のキャビティ内に乾燥後のＰＢＩ樹脂粉末を投入する充填工程と、
（２）該ＰＢＩ樹脂粉末をキャビティ内に密に充填した後、該充填後の体積よりも密になるように金型に第１次圧力を印加して、該第１次圧力を保持しながら１００℃以上、樹脂の２次転移点未満に加熱し、その温度および圧力を所定時間保持する予備加熱工程と、
（３）その温度を保持したまま、第１次圧力以上の第２次圧力を所定時間加え、次いで第１次圧力に戻した後にＰＢＩ樹脂の２次転移点以上にＰＢＩ樹脂粉末を加熱する加熱工程と、
（４）該加熱工程の温度を保持したまま第３次圧力を所定時間印加する加熱加圧工程と、
（５）金型のキャビティ内の温度を連続的に降下させるとともに、その温度降下が開始された後に第３次圧力を段階的に降下させる降熱降圧工程とを含む加熱圧縮成形方法であることが好ましい。
【００１８】
以下、各工程の詳細について説明する。
金型のキャビティ内にＰＢＩ樹脂粉末を投入する。
圧縮成形用金型は投入前、予め 100〜450℃に、好ましくは 150〜300℃に予熱しておくことが好ましい。予熱により、ＰＢＩ樹脂粉末に素早く熱が伝わり、ＰＢＩ成形体製造工程全体の処理時間を短縮することが可能となる。この予熱は、金型を強制空気対流のオーブン中に置くことにより、あるいは金型に内蔵されたヒータ等により実施できる。
金型に投入されたＰＢＩ樹脂粉末は突き固めを施すことが好ましい。突き固めは、例えば金型内のＰＢＩ樹脂粉末を好ましくはＰＢＩ成形体製の突き棒で均一に突く操作によりなされ、ＰＢＩ樹脂粉末がキャビティ内に密に充填される。
【００１９】
次いで、金型の上型板をキャビティに充填されたＰＢＩ樹脂粉末上に重ねる。投入されたＰＢＩ樹脂粉末が少ない場合、補助板を重ねることができる。次に、予備加熱処理の前にＰＢＩ樹脂粉末をプレスすることによりＰＢＩ樹脂粉末粒子間に存在する空気を系外へ追い出すことができる。この時のプレス圧は、充填後の体積よりも僅かに密になるように、例えば充填後のＰＢＩ樹脂粉末の体積が成形後の製品の 1.3 倍程度の体積となる圧力を印加する。具体的には、上型板の自重を 5 分間程度かけることによりなされる。この圧力を第１次圧力とする。
【００２０】
予備加熱工程は、第１次圧力を保持しながら 100 ℃以上、かつ投入されたＰＢＩ樹脂の２次転移点未満に加熱し、その温度および圧力を所定時間保持する。予備加熱工程においては、第１次圧力は大気圧より僅かに高い圧力であればよく、あるいは大気圧の状態であってもよい。大気圧の状態に保持すると金型内のキャビティの体積を一定に保持することができる。
具体的に予熱加熱温度は 100〜450 ℃、好ましくは 150〜300 ℃である。この温度までの昇温中は、ＰＢＩ樹脂粉末に金型への圧力は僅かにしか印加されていないため、発生ガス、低分子量ガス、あるいはＰＢＩ分解ガス等が発生した場合、当該ガスは容易に金型の間隙を通って系外へ排出される。このため、従来のＰＢＩ成形体に見られたようなボイドの残存を激減させることができる。この昇温処理は、金型に内蔵したヒ−タ−、その他この程度の加熱が可能な加熱手段を用いて行なわれる。この場合、次の加熱工程および加熱加圧工程を考慮して、プレス機が併設された金型で行なうと有利である。昇温処理の所要時間は、好ましくは 90〜150 分間である。
100〜450 ℃の予熱加熱温度に達した後、加熱工程に移る前に、加圧せずに金型をその温度で 5〜100 分間保持することが好ましい。これにより、昇温処理中に発生するＰＢＩの分解ガスが十分に排出され、成形体内に残ることを防ぐことができる。
【００２１】
なお、充填工程および予備加熱工程を同時に行なうことができる。その場合、例えば、約 200 ℃程度に予め予熱された金型を準備して、この金型内に投入されたＰＢＩ樹脂粉末を均一に上記方法にて充填し、上型板の自重程度の圧力を印加する。
【００２２】
加熱工程は、上記予熱加熱温度を保持したまま、第１次圧力以上の第２次圧力を所定時間加え、次いで第１次圧力に圧力を戻した後にＰＢＩ樹脂の２次転移点以上にＰＢＩ樹脂粉末を加熱する工程である。
第２次圧力は 10〜100 kg/cm2 が好ましい。また、印加時間は 5〜30 分間が好ましい。第２次圧力および時間がこの範囲より小さい場合、上記分解ガス等のガス抜きが不十分となり、樹脂粉末の充填が密にならない。またこの範囲をこえる場合、後述する加熱加圧工程でのガス抜きが不十分となる。
第２次圧力を所定時間印加して、次いで第１次圧力に圧力を戻した後に、その第１次圧力を保持して金型の昇温を開始する。昇温速度は金型の大きさ、原料の量によるが、通常 15〜200 分間、好ましくは30〜100 分間の範囲の時間にＰＢＩ樹脂の２次転移点以上、例えば 400〜600℃の温度に加熱する。さらに第１次圧力を保持したまま到達した 400〜600℃の温度に 5〜100 分間、好ましくは 10〜50 分間保持する。この条件を保持することにより、上記分解ガス等のガス抜きがより十分になる。なお、ＰＢＩ樹脂であるポリ-2,2'-(m-フェニレン)-5,5'-ジベンゾイミダゾールのガラス転移点は 427℃である。
【００２３】
加熱加圧工程は、上記加熱工程の温度を保持したまま第３次圧力を所定時間印加する工程である。
第３次圧力は 400〜700 kg/cm2 、好ましくは 450〜600 kg/cm2 である。また、印加時間は 15〜200 分間が好ましい。第３次圧力および時間がこの範囲より小さい場合、ＰＢＩ成形体にボイドが発生したり、焼成不良が発生したりする。その結果、機械的強度が低下する。この範囲をこえるとＰＢＩ成形体の表面酸化現象や焼けが発生する。
なお、加熱加圧工程における金型は、上型板の温度を下型板の温度よりも高く設定することが好ましい。キャビティ内で上昇気流を発生させガス抜けが良好になる。
【００２４】
降熱降圧工程は、上記加熱加圧工程の圧力を保持したまま、キャビティ内の温度を連続的に降下させ、その後に第３次圧力を段階的に降下させる工程である。降熱開始時に圧力を保持しないとＰＢＩ成形体にヒケやボイドが発生する。
キャビティ内の温度が約 350 ℃に低下したら圧力を段階的に降下させる。好ましくは２段階に別けて降下させる。また各段階に保持する時間は数分間の短い時間であってもよい。また、成形体の取り出し温度は 290〜350 ℃の範囲であることが好ましい。350 ℃以上をこえるとＰＢＩ成形体にヒケが発生し、290 ℃未満ではワレが発生する。
なお、成形工場の雰囲気温度によっては、成形体の焼けすぎを防止するために、金型温度を一旦 250 ℃程度に低下させた後、再度 350 ℃程度に昇温させて取り出すことができる。
【００２５】
上記加熱圧縮成形工程はＰＢＩ樹脂単独の場合について説明したが、ＰＢＩ樹脂に他の樹脂が配合された場合、予備加熱工程、加熱工程、加熱加圧工程、および降熱降圧工程を経る方法であれば、ボイド・密度ムラのないＰＢＩ系樹脂の成形体が得られる。なお、その際の各条件は、ＰＢＩ樹脂に混合された他の樹脂の種類、配合量によってそれぞれ決定される。
【００２６】
金型より取り出されたＰＢＩ系樹脂成形体の表面層を除去することにより、ＰＢＩ系樹脂成形用素材が得られる。
表面層除去は、機械的切削が好ましく、例えばダイヤモンド系切削工具などを用いて行なう。
上記加熱圧縮成形方法で金型より取り出した立方体（幅 320 mm×長さ 320 mm×厚さ 35 mm）のＰＢＩ樹脂体（ＰＢＩ樹脂単独）より、幅 10 mm×長さ 130 mm×厚さ 1 mm の試験片を切り出した。切り出す位置は、表面からの深度を 1 mm 刻みで切り出した。表面を含んで表面から 1 mm 深さまでを試験片Ｎｏ１として、深度 7 mm から 8 mm までを試験片Ｎｏ８とした。これらの試験片について、反り特性および表面硬度を測定した。反り特性は試験片を表面平坦な試験台に静置して 0.1 mm の隙間ゲージが入る場合を「ＮＧ（不良）」、隙間ゲージが入らない場合を「ＯＫ（良好）」とした。表面硬度はロックウエル硬度試験機（アカシ社製、測定条件；Ａスケール）を用いて測定した。反り特性の結果を表１に、表面硬度の結果を図２にそれぞれ示す。図２において、硬度は任意座標であり、表面からの深度は黒皮除去深さで表し、図中の数字は試験片番号を表す。
【表１】
2006255987.tif 000005
【００２７】
表１および図２に示すように、表面層から厚さが４ｍｍをこえると反り特性が良好になり、また表面硬度が低くなり、その値に不連続性が見られた。この結果、切削除去される表面層の厚さが４ｍｍをこえる厚さであれば、寸法安定性に優れたＰＢＩ樹脂成形用素材が得られることが分かった。また、ＰＢＩ樹脂成形体としても、加熱圧縮成形後表面層の厚さを４ｍｍをこえる厚さまで切削除去することで寸法安定性に優れる。
【００２８】
本発明のＰＢＩ系樹脂切削粉の再利用方法は、高価である樹脂成形体において、その切削加工後の切削粉を再成形することにより有効利用する方法である。本発明の再利用方法を図３を参照して説明する。図３は、再利用方法のフローチャートを示す図である。
表面層除去工程２において、樹脂成形体１の表面層を、該成形体１の切削加工前に予め除去する。具体的には樹脂成形体１の表面を表面層の層厚分切削除去する。切削は上記方法を用いることができる。表面層厚さは、加熱圧縮成形における熱履歴などにより異なるため、ＰＢＩ系樹脂成形体１毎に適切な厚さで表面層を切削除去する。好ましくは表面層の厚さを４ｍｍをこえる厚さまで切削除去する。
表面層を除去する目的は、上述したように、樹脂成形体１の表面層に存在する機械的強度、耐熱性の劣化を招く樹脂の末端基の酸化物、脱水素化物、架橋物および熱分解樹脂等を除去することにより、再利用のための熱履歴を経ても樹脂成形体が本来保有する分子量、機械的強度および耐熱性の低下を抑制することにある。
次に切削加工工程３において、表面層が除去された樹脂成形体１を、半導体製造装置部品、電子・電気機器部品、絶縁部品などとして利用するため、これらの用途形状に合せて切削加工する。該切削加工工程３によって表面層を含まないＰＢＩ系樹脂成形体１の切削粉４が得られる。
最後に圧縮成形工程６において、該切削粉４を圧縮成形金型に充填し、所定の温度・圧力で圧縮成形を行ない新たな樹脂成形体１’を得る。なお、切削性向上などの必要に応じて該切削粉４にポリイミド樹脂５を配合した後圧縮成形を行なう。
上記手順により得られた樹脂成形体１’は、元のＰＢＩ系樹脂成形体１と同等の機械的強度および耐熱性を有するので、半導体製造装置部品、電子・電気機器部品、絶縁部品などの用途に再利用可能である。なお、このときも表面層を切削除去して最終製品とすることが好ましい。
【実施例】
【００２９】
実施例１
このＰＢＩ樹脂粉末（クラリアントジャパン（株）製） 6 kg を 200℃に予熱した 320 mm×320 mm×35 mmの金型に密に充填し、金型の上型板の自重をかけ 20 分間 200℃に保持した。
その後、650 トン油圧プレスにより 100 kg/cm2 で加圧縮し、樹脂をさらに密に充填した。この後、プレスの上ラムを密に充填した位置に固定し、圧を解除し、金型の上型板の自重のみとした。
【００３０】
外部から圧力を加えない状態で内蔵ヒータにより金型プレス内の原料樹脂を 470℃に 2 時間かけて昇温した。次いで、470℃で 30 分間保持した後、金型を 600 kg/cm2に加圧し、470℃で 3 時間保持した。その後、温度を下げ始めて、427℃を下回った時に加圧力を 350 kg/cm2 にした。さらに、金型温度が約 300℃になったところでＰＢＩ成形体を金型より取り出した。
【００３１】
この縦 320 mm×横 320 mm×厚さ 35 mm のＰＢＩ板状体の各表面をダイヤモンド製切削工具により 5 mm の厚さ分切削除去して、縦 310 mm×横 310 mm×厚さ 25 mm のＰＢＩ樹脂成形用素材を得た。
得られたＰＢＩ樹脂成形用素材を用いて、複数個の半導体製造装置部品を製造したが各製品共、切削加工後に旋盤などの治具から取り外す際に反り変形が生じず均一な特性を示した。
【００３２】
実施例２〜実施例７
実施例１の半導体製造装置部品製造の際に生成した切削粉と、ＰＢＩバージン粉末（購入時の粉末であり、加熱圧縮成形工程を経ていない粉末）と、ポリイミド樹脂粉末とを表２に示す割合で配合して、実施例１に示す形状および条件で加熱圧縮成形後、表面層を 5 mm の厚さ分切削除去して、樹脂成形用素材を得た。この素材の評価を、引張り試験（ＪＩＳＫ７１１３）、表面硬度試験（ＪＩＳＫ７２０２）、荷重たわみ試験（ＪＩＳＫ７２０７）、切削性評価試験を行なった。結果を表２に示す。
【００３３】
比較例１〜比較例４
実施例１において、加熱圧縮成形後、表面層を取り除かないで切削加工を行なった切削粉を原料とした。圧縮成形条件は実施例１と同様である。なお、比較例１はバージン材である。
各比較例について実施例１と同様の試験を行なった。結果を表２に示す。
【００３４】
【表２】
2006255987.tif 000006
【００３５】
実施例２〜４では比較例１のバージン材のみを材料とした成形体とほぼ同等の耐熱性および表面硬度を有していた。表面層を取り除かない比較例２では成形できずにボロボロと砕けた。比較例３および比較例４については、ポリイミド樹脂あるいはバージン材の添加に伴い、成形することはできたが、バージン材のみの特性に比較して遥か及ばない特性であった。
【産業上の利用可能性】
【００３６】
本発明のＰＢＩ系樹脂成形用素材は、ＰＢＩ系樹脂材料の加熱圧縮成形後に、表面層が除去されてなるので、寸法安定性、耐熱性、絶縁性などに優れたＰＢＩ成形体が得られる。
また、本発明の熱硬化性樹脂切削粉の再利用方法によって得られた成形体は、上記成形体と同等の機械的強度、耐熱性、絶縁性などを有するので、半導体製造装置部品、液晶製造装置部品、ガラス製造治具・部品、電子・電気機器部品、絶縁部品、断熱部品の原材料として好適に利用できる。
【図面の簡単な説明】
【００３７】
【図１】ＰＢＩ系樹脂材料の加熱圧縮成形における温度、圧力条件を示す図である。
【図２】表面硬度の測定結果を示す図である。
【図３】本発明の再利用方法のフローチャート図を示す。
【符号の説明】
【００３８】
１  樹脂成形体
２  表面層除去工程
３  切削加工工程
４  切削粉
５  ポリイミド樹脂
６  圧縮成形工程
【図１】
2006255987.tif 000007
【図２】
2006255987.tif 000008
【図３】
2006255987.tif 000009